(57)【要約】【課題】  本発明は、赤外線吸収能が高く、樹脂に配合した場合に分散性が良く、屈折率が樹脂の屈折率に近く、吸湿白化を抑制することができる赤外線吸収剤、及び該赤外線吸収剤を配合したフィルムが保温性、透明性に優れ、さらには吸湿白化が抑制された農業用フィルムに関するものである。【解決手段】  Ａｌ−Ｌｉ系複合層状複水酸化物粒子粉末において、層間アニオンとして、縮合ケイ酸イオン、硫酸イオン、炭酸イオン及び水酸化物イオンを含有するＡｌ−Ｌｉ系複合層状複水酸化物粒子粉末を有効成分として含有するＡｌ−Ｌｉ系赤外線吸収剤である。【選択図】  なし【特許請求の範囲】
【請求項１】
式、［Ａｌ２Ｌｉ（１−ｘ）Ｍ２＋（ｘ＋ｙ）（ＯＨ）（６＋２ｙ）］２（ＳｉｍＯ２ｍ＋１）ｚ１（ＳＯ４）ｚ２（ＣＯ３）ｚ３（ＯＨ）ｚ４・ｎＨ２Ｏ（式中、Ｍ２＋は２価の金属、ｘ、ｙ、ｚ１、ｚ２、ｚ３、ｚ４、ｍ、ｎは、０≦ｘ≦０．５、０≦ｙ≦０．５、ｚ１＞０、０≦ｚ２≦０．１、０＜ｚ３≦０．７、ｚ４≧０、０．５＜ＳｉＯ２／Ａｌ２Ｏ３≦１．２の範囲内）で示されるＡｌ−Ｌｉ系層状複水酸化物粒子粉末であって、該粒子粉末が、高級脂肪酸類又はその塩類、高級脂肪酸族アルコールとリン酸とのエステル類又はその塩類、高級脂肪酸類リン酸エステル類又はその塩類及び有機シラン化合物から選ばれる２種以上の表面処理剤で処理されたＡｌ−Ｌｉ系複合層状複水酸化物粒子粉末を有効成分として含有することを特徴とするＡｌ−Ｌｉ系赤外線吸収剤。
【請求項２】
炭酸イオン型のＡｌ−Ｌｉ系層状複水酸化物粒子を含有する懸濁液に硫酸を添加して酸処理を行い、酸処理後の懸濁液のｐＨを７．０〜１２．０に調整する中和処理を行った後、ケイ酸アルカリ水溶液を添加し、次いで、洗浄、乾燥してＡｌ−Ｌｉ系層状複水酸化物粒子粉末を得る製造工程において、前記酸処理、中和処理又はケイ酸アルカリ水溶液による処理のいずれかの処理後の懸濁液に、高級脂肪酸塩類、高級脂肪酸族アルコールとリン酸とのエステル類の塩類及び高級脂肪酸類リン酸エステル類の塩類から選ばれる１種又は２種以上の表面処理剤を添加して湿式処理を行い、次いで、洗浄、乾燥したＡｌ−Ｌｉ系層状複水酸化物粒子粉末と高級脂肪酸類、高級脂肪族アルコールとリン酸のエステル類、高級脂肪酸類リン酸エステル類及び有機シラン化合物から選ばれる１種又は２種以上の表面処理剤とを乾式処理することによりＡｌ−Ｌｉ系複合層状複水酸化物粒子粉末を得ることを特徴とするＡｌ−Ｌｉ系赤外線吸収剤の製造法。
【請求項３】
樹脂１００重量部に対して、請求項１記載のＡｌ−Ｌｉ系複合層状複水酸化物粒子粉末１〜５０重量部を配合したことを特徴とする農業用フィルム。
【発明の詳細な説明】
【技術分野】
【０００１】
本発明は、赤外線吸収能が高く、樹脂に配合した場合に分散性が良く、屈折率が樹脂の屈折率に近いとともに、吸湿白化を抑制することができる赤外線吸収剤、及び該赤外線吸収剤を配合したフィルムが保温性、透明性に優れ、さらには吸湿白化が抑制された農業用フィルムに関するものである。
【背景技術】
【０００２】
ハウスやトンネルなどの温室栽培に用いられる農業用フィルムは昼間の太陽光線を高い透過率で効率よく透過させる一方、夜間は地面や植物から放射される赤外線を吸収や反射等によりハウスやトンネルの外に放出させないなどの特性が要求される。地面や植物から放出される赤外線の放射率は、５〜２５μｍの波長範囲が大きいことが知られている。農業用フィルムとしては、５〜２５μｍの波長範囲、特に、室温付近で放射率が最大となる１０μｍ付近の波長の赤外線を効率良く吸収できる（保温性が高い）ことが必要である。
【０００３】
前記農業用フィルムには、従来から塩化ビニル樹脂が多用されてきたが、使用後の焼却処理時に有害ガスが発生する等、環境負荷が大きいため、近年ではオレフィン系樹脂に変更される傾向が強い。
【０００４】
オレフィン系樹脂は、塩化ビニル樹脂に比べて前記赤外線吸収能が低いため、農業用フィルムに成型加工する際には、各種赤外線吸収剤を配合することにより保温性を付与している。
【０００５】
従来、赤外線吸収剤としては、炭酸マグネシウム、マグネシウムケイ酸塩、二酸化ケイ素、酸化アルミニウム、硫酸バリウム、硫酸カルシウム、水酸化マグネシウム、水酸化アルミニウム、水酸化カルシウム、リン酸塩、ケイ酸塩、ハイドロタルサイト類などの無機粉体が用いられていた。
【０００６】
しかしながら、従来の前記無機粉体にはそれぞれ一長一短があり、赤外線吸収能が高く、樹脂に配合した場合に分散性が良く、屈折率が樹脂の屈折率に近いなどの諸物性を充分に満足するものとは言い難いものである。例えば、二酸化ケイ素、アルミニウムケイ酸塩などは、赤外線吸収能は優れているが、屈折率、分散性などに問題があり、フィルムの透明性が損なわれるため、農業用フィルムとしては不適切なものであった。また、ハイドロタルサイト類は、分散性、屈折率などにおいては比較的優れているものの、赤外線吸収能については充分満足できるものではなかった。
【０００７】
特許文献１には、リチウムアルミニウム複合水酸化物塩を用いて農業用フィルムの保温剤（赤外線吸収剤）とする技術が開示されている。
【０００８】
また、特許文献２には、式、［Ａｌ２Ｌｉ（１−ｘ）Ｍ２＋（ｘ＋ｙ）（ＯＨ）（６＋２ｙ）］ｎ（Ａｎ−）（１＋ｘ）・ｍＨ２Ｏ（式中、Ｍ２＋は２価の金属、Ａｎ−はｎ価のアニオン、ｍ、ｘ、ｙは、０≦ｍ＜５、０．０１≦ｘ≦０．５、０≦ｙ≦０．５の範囲内）で示される複合水酸化物塩を樹脂に配合することにより、農業用フィルムの保温性、透明性を高める技術が開示されている。
【０００９】
また、特許文献３には、層間のアニオンとしてケイ素系、リン系及びホウ素系多量体酸素酸イオンの少なくとも一種のアニオンであり、且つその一部及び／または全部がケイ素系、リン系及びホウ素系多量体酸素酸イオンの少なくとも一種のアニオンとそれ以外のアニオンを保持していることを特徴とする式、［（Ｌｉｙ１Ｇ２＋ｙ２）Ａｌ２（ＯＨ）６］ｘ＋［（Ａ）ｚ１（Ｂ）ｚ２・ｂＨ２Ｏ］ｘ−（式中、Ｇ２＋はＭｇ、Ｚｎ、Ｃａ及びＮｉの少なくとも１種の二価金属イオン、Ａはケイ素系、リン系及びホウ素系多量体酸素酸イオンの少なくとも一種のアニオンを示し、ＢはＡ以外のアニオンの少なくとも１種のアニオンを示し、ｙ１、ｙ２、ｘ、ｚ１、ｚ２及びｂは、０＜ｙ１≦１、０≦ｙ２＜１、０．５≦（ｙ１＋ｙ２）≦１、ｘ＝ｙ１＋２ｙ２、ｚ１＞０、ｚ２＞０、０≦ｂ＜５の範囲内）で示されるＬｉ−Ａｌ系ハイドロタルサイト系化合物を農業用フィルムに含有させることにより、保温性、透明性を高める技術が開示されている。
【００１０】
また、特許文献４には、式、［Ａｌ２Ｌｉ（１−ｘ）Ｍ２＋（ｘ＋ｙ）（ＯＨ）（６＋２ｙ）］２（ＳＯ４）ｚ１（ＣＯ３）ｚ２（ＯＨ）ｚ３・ｍＨ２Ｏ（式中、Ｍ２＋は２価の金属、ｍ、ｘ、ｙ、ｚ１、ｚ２、ｚ３は、０≦ｍ＜５、０≦ｘ≦０．５、０≦ｙ≦０．５、ｚ１＞０、ｚ２＞０、ｚ３≧０、ｚ１＋ｚ２＋ｚ３／２＝１＋ｘの範囲内）で示される複合水酸化物塩を樹脂に配合して、保温性、透明性、耐農薬性に優れた農業用フィルムを得る技術が開示されている。
【００１１】
また、特許文献５には、式、［Ａｌ２Ｌｉ（１−ｘ）Ｍ２＋（ｘ＋ｙ）（ＯＨ）（６＋２ｙ）］ｎ（Ａｎ−）（１＋ｘ）・ｍＨ２Ｏ（式中、Ｍ２＋は２価の金属、Ａｎ−はｎ価のアニオン、ｍ、ｘ、ｙは、０≦ｍ＜１０、０．５＜ｘ＜１．０、０．５＜ｙ≦３．０の範囲内）で示される複合水酸化物塩を樹脂に配合して、保温性、透明性、耐酸性、吸湿白化が改善された農業用フィルムを得る技術が開示されている。
【００１２】
また、特許文献６には、式、［Ａｌ２Ｌｉ（１−ｘ）Ｍ２＋（ｘ＋ｙ）（ＯＨ）（６＋２ｙ）］２（ＳｉｍＯ２ｍ＋１）ｚ１（ＳＯ４）ｚ２（ＣＯ３）ｚ３（ＯＨ）ｚ４・ｎＨ２Ｏ（式中、Ｍ２＋は２価の金属、ｘ、ｙ、ｚ１、ｚ２、ｚ３、ｚ４、ｍ、ｎは、０≦ｘ≦０．５、０≦ｙ≦０．５、ｚ１＞０、ｚ２＞０、ｚ３＞０、ｚ４＞０、ｚ１＋ｚ２＋ｚ３＋ｚ４／２＝１＋ｘ、２≦ｍ≦４、０≦ｎ＜５、０＜ＳｉＯ２／Ａｌ２Ｏ３≦０．５の範囲内）で示される複合水酸化物塩を樹脂に配合して、保温性、透明性、耐農薬性に優れた農業用フィルムを得る技術が開示されている。
【００１３】
また、特許文献７には、式、［Ａｌ２Ｌｉ（１−ｘ）Ｍ２＋（ｘ＋ｙ）（ＯＨ）（６＋２ｙ）］ｎ（Ａｎ−）（１＋ｘ）・ｍＨ２Ｏ（式中、Ｍ２＋は２価の金属、Ａｎ−はｎ価のアニオン、０≦ｘ＜１．０、０≦ｙ＜３．０、ｍ≧０の範囲内）で示される複合水酸化物塩に、１）高級脂肪酸類及び高級脂肪族系アルコールのリン酸エステル類の群から選ばれる１種又は２種以上で表面処理を施し、２）更に、高級脂肪酸類及び高級脂肪族系アルコールのリン酸エステル類の群から選ばれる１種又は２種以上を配合することを特徴とする着色改良用樹脂添加剤を樹脂に含有させることにより、マスターバッチやフィルムの着色性を改善する技術が開示されている。
【００１４】
【特許文献１】特開平７−３００３１３号公報
【特許文献２】国際公開ＷＯ９８／１７７３９号公報
【特許文献３】特開２００１−２４０８号公報
【特許文献４】特開２００２−１４６３３７号公報
【特許文献５】特開２００３−１６５９６７号公報
【特許文献６】特開２００４−０４３６９２号公報
【特許文献７】特開２００４−０４３６９３号公報
【発明の開示】
【発明が解決しようとする課題】
【００１５】
赤外線吸収能が高く、樹脂に配合した場合に分散性に優れ、屈折率が樹脂の屈折率に近いとともに、吸湿白化を抑制することができる赤外線吸収剤、及び該赤外線吸収剤を配合したフィルムが保温性、透明性に優れ、さらには吸湿白化が抑制された農業用フィルムは、現在、最も要求されているところであるが、この要求を満たすような赤外線吸収剤及び該赤外線吸収剤を配合した農業用フィルムは未だに提供されていない。
【００１６】
即ち、前出特許文献１記載のリチウムアルミニウム複合水酸化物塩は、屈折率が１．５５であってポリオレフィン樹脂の１．５０付近の値からかけ離れているため、透明性が不十分であり、赤外線吸収能もハイドロタルサイト類に比べれば優れているものの充分満足できるものではなかった。
【００１７】
前出特許文献２乃至３記載の複合水酸化物塩またはＬｉ−Ａｌハイドロタルサイト系化合物は、赤外線吸収能が高く、樹脂に配合した場合に分散性が良く、しかも屈折率が樹脂の屈折率に近く、農業用フィルムにした場合に保温性、透明性に優れたものであった。
【００１８】
しかしながら、これらの赤外線吸収剤を配合した農業用フィルムは、吸湿すると白化して透明性が損なわれる（以下、吸湿白化という）欠点を有していた。
【００１９】
前出特許文献４記載の複合水酸化物塩は、農業用フィルムにした場合に透明性、耐酸性には優れているが、フィルム自体が比較的保温性を有する樹脂、例えば酢酸ビニル含有量が１５％以上のエチレン−酢酸ビニル共重合体に１０重量部よりも少ない量を混練した場合、もしくは比較的保温性の低い樹脂、例えばポリエチレンに混練した場合、前出特許文献２の複合水酸化物塩を配合した農業用フィルムに比べ保温性が十分とは言い難いものであった。また、吸湿白化も抑制されていなかった。
【００２０】
前出特許文献５記載の複合水酸化物塩は、Ａｌ−Ｌｉ系複合層状復水酸化物粒子中のＬｉを多量の２価金属で置換し、層状復水酸化物と２価金属水酸化物を複合化させた粒子粉末である。該粒子粉末は農業用フィルムに配合した場合、吸湿白化は抑制されるものの、前記複合化の影響により、樹脂中での分散が不十分になる傾向があり、透明性・保温性が十分とは言い難いものであった。
【００２１】
前出特許文献６記載の複合水酸化物塩は、農業用フィルムにした場合に透明性、保温性、耐酸性に優れているが、吸湿白化が抑制することが困難であった。
【００２２】
前出特許文献７記載の着色改良樹脂添加剤は、マスターバッチやフィルムの着色性は改善されているが、フィルムの吸湿白化を抑制することは困難であった。
【００２３】
そこで、本発明は、赤外線吸収能が高く、樹脂に配合した場合に分散性が良く、屈折率が樹脂の屈折率に近いとともに、吸湿白化を抑制することができる赤外線吸収剤及び該赤外線吸収剤を配合した農業用フィルムを得ることを技術的課題とする。
【課題を解決するための手段】
【００２４】
前記技術的課題は、次の通りの本発明によって達成できる。
【００２５】
即ち、本発明は、式、［Ａｌ２Ｌｉ（１−ｘ）Ｍ２＋（ｘ＋ｙ）（ＯＨ）（６＋２ｙ）］２（ＳｉｍＯ２ｍ＋１）ｚ１（ＳＯ４）ｚ２（ＣＯ３）ｚ３（ＯＨ）ｚ４・ｎＨ２Ｏ（式中、Ｍ２＋は２価の金属、ｘ、ｙ、ｚ１、ｚ２、ｚ３、ｚ４、ｍ、ｎは、０≦ｘ≦０．５、０≦ｙ≦０．５、ｚ１＞０、０≦ｚ２≦０．１、０＜ｚ３≦０．７、ｚ４≧０、０．５＜ＳｉＯ２／Ａｌ２Ｏ３≦１．２の範囲内）で示されるＡｌ−Ｌｉ系層状複水酸化物粒子粉末であって、該粒子粉末が、高級脂肪酸類又はその塩類、高級脂肪酸族アルコールとリン酸とのエステル類又はその塩類、高級脂肪酸類リン酸エステル類又はその塩類及び有機シラン化合物から選ばれる２種以上の表面処理剤で処理されたＡｌ−Ｌｉ系複合層状複水酸化物粒子粉末を有効成分として含有することを特徴とするＡｌ−Ｌｉ系赤外線吸収剤である（本発明１）。
【００２６】
また、本発明は、炭酸イオン型のＡｌ−Ｌｉ系層状複水酸化物粒子を含有する懸濁液に硫酸を添加して酸処理を行い、酸処理後の懸濁液のｐＨを７．０〜１２．０に調整する中和処理を行った後、ケイ酸アルカリ水溶液を添加し、次いで、洗浄、乾燥してＡｌ−Ｌｉ系層状複水酸化物粒子粉末を得る製造工程において、前記酸処理、中和処理又はケイ酸アルカリ水溶液による処理のいずれかの処理後の懸濁液に、高級脂肪酸塩類、高級脂肪酸族アルコールとリン酸とのエステル類の塩類及び高級脂肪酸類リン酸エステル類の塩類から選ばれる１種又は２種以上の表面処理剤を添加して湿式処理を行い、次いで、洗浄、乾燥したＡｌ−Ｌｉ系層状複水酸化物粒子粉末と高級脂肪酸類、高級脂肪族アルコールとリン酸のエステル類、高級脂肪酸類リン酸エステル類及び有機シラン化合物から選ばれる１種又は２種以上の表面処理剤とを乾式処理することによりＡｌ−Ｌｉ系複合層状複水酸化物粒子粉末を得ることを特徴とするＡｌ−Ｌｉ系赤外線吸収剤の製造法である（本発明２）。
【００２７】
また、本発明は、樹脂１００重量部に対して、本発明１のＡｌ−Ｌｉ系複合層状複水酸化物粒子粉末１〜５０重量部を配合して成形することを特徴とする農業用フィルムである（本発明３）。
【発明の効果】
【００２８】
本発明に係るＡｌ−Ｌｉ系複合層状複水酸化物粒子粉末からなる赤外線吸収剤は、樹脂フィルムに成型加工した場合、保温性、透明性に優れるとともに、吸湿白化が抑制されているので、農業用フィルム用の赤外線吸収剤として好適である。
【００２９】
本発明に係る農業用フィルムは、本発明に係る赤外線吸収剤を含有することによって、保温性、透明性に優れるとともに、吸湿白化が抑制されているので、農業用フィルムとして好適である。
【発明を実施するための最良の形態】
【００３０】
本発明の構成をより詳しく説明すれば次の通りである。
【００３１】
まず、本発明におけるＡｌ−Ｌｉ系複合層状複水酸化物粒子粉末について述べる。
【００３２】
本発明におけるＡｌ−Ｌｉ系複合層状複水酸化物粒子粉末は、式、［Ａｌ２Ｌｉ（１−ｘ）Ｍ２＋（ｘ＋ｙ）（ＯＨ）（６＋２ｙ）］２（ＳｉｍＯ２ｍ＋１）ｚ１（ＳＯ４）ｚ２（ＣＯ３）ｚ３（ＯＨ）ｚ４・ｎＨ２Ｏ（式中、Ｍ２＋は２価の金属、ｘ、ｙ、ｚ１、ｚ２、ｚ３、ｚ４、ｍ、ｎは、０≦ｘ≦０．５、０≦ｙ≦０．５、ｚ１＞０、０≦ｚ２≦０．１、０＜ｚ３≦０．７、ｚ４≧０、０．５＜ＳｉＯ２／Ａｌ２Ｏ３≦１．２の範囲内）で示されるＡｌ−Ｌｉ系層状複水酸化物粒子粉末であって、該粒子粉末が、高級脂肪酸類又はその塩類、高級脂肪酸族アルコールとリン酸とのエステル類又はその塩類、高級脂肪酸類リン酸エステル類又はその塩類及び有機シラン化合物から選ばれる２種以上の表面処理剤で処理されたものである。
【００３３】
前記２価の金属（Ｍ２＋）としては、特に限定されるものではないが、導入が容易であって、白色であり、且つフィルムに配合した際に透明性を満たすことから、Ｍｇ、Ｚｎ、Ｃａなどが好ましい。
【００３４】
前記式におけるｘの値が０．５を越える場合には、粒子粉末の樹脂中での分散が不十分になる傾向があり、フィルム透明性及び保温性が低下するため好ましくない。好ましくは０≦ｘ≦０．４である。
【００３５】
前記式におけるｙの値が０．５を越える場合には、粒子粉末の樹脂中での分散が不十分になる傾向があり、フィルム透明性及び保温性が低下するため好ましくない。好ましくは０≦ｙ≦０．３５である。
【００３６】
前記式においてアニオンとしてケイ酸イオン又は縮合ケイ酸イオン（ＳｉｍＯ２ｍ＋１）を含有しない場合、保温性が低下する。ｚ１＞０であって、ｍ＝３の場合、その上限は０．９程度である。なお、本発明においては、前記式における（ＳｉｍＯ２ｍ＋１）のｍの値は２〜４が好ましい。
【００３７】
ケイ酸イオン又は縮合ケイ酸イオンの含有量は、［ＳｉＯ２／Ａｌ２Ｏ３（モル比）］換算で、０．５＜［ＳｉＯ２／Ａｌ２Ｏ３］≦１．２の範囲内となることが好ましい。０．５以下の場合には、保温性が低下する。
１．２を越える場合には、層状複水酸化物の単一相を容易に得ることが困難となる。より好ましくは、０．６＜［ＳｉＯ２／Ａｌ２Ｏ３］≦１．２の範囲内である。
【００３８】
前記式においてアニオンとしての硫酸イオン（ＳＯ４２−）含有量が多い場合、フィルム吸湿白化性能が低下する。好ましくは０≦ｚ２≦０．０８であり、より好ましくは０．００５≦ｚ２≦０．０８である。
【００３９】
本発明におけるＡｌ−Ｌｉ系複合層状複水酸化物粒子粉末のアニオンとしての炭酸イオン（ＣＯ３２−）含有量は、前記式におけるｚ３として、０＜ｚ３≦０．７である。好ましくは０．０１＜ｚ３≦０．６５である。
【００４０】
本発明におけるＡｌ−Ｌｉ系複合層状複水酸化物粒子粉末のアニオンとしての水酸化物イオン（ＯＨ−）含有量は、前記式におけるｚ４として、ｚ４≧０である。好ましくはｚ４≧０．０１である。
【００４１】
なお、本発明においては、前記式において、ｚ１＋ｚ２＋ｚ３＋ｚ４／２＝１＋ｘを満たすことが好ましい。また、本発明においては、前記式におけるｎＨ２Ｏのｎの値は０以上、５未満が好ましい。
【００４２】
本発明におけるＡｌ−Ｌｉ系複合層状複水酸化物粒子粉末の粒子形状は板状である。
【００４３】
本発明におけるＡｌ−Ｌｉ系複合層状複水酸化物粒子粉末の平均二次粒子径は０．１〜３．０μｍが好ましい。平均二次粒子径が０．１μｍ未満の場合には、樹脂中の分散性が不十分である。３．０μｍを超える場合には、農業用フィルムの透明性が低下する。より好ましくは０．１〜２．０μｍである。
【００４４】
本発明におけるＡｌ−Ｌｉ系複合層状複水酸化物粒子粉末のＢＥＴ比表面積値は３〜５０ｍ２／ｇが好ましく、より好ましくは３〜４０ｍ２／ｇである。
【００４５】
本発明における表面処理剤のうち高級脂肪酸類としては、ステアリン酸、ラウリル酸、オレイン酸等が使用できる。好ましくは、ステアリン酸、ラウリル酸である。
【００４６】
本発明における表面処理剤のうち高級脂肪酸塩類としては、ステアリン酸ナトリウム、ラウリル酸ベンゼンスルホン酸ナトリウム、オレイン酸ナトリウム等が使用できる。好ましくは、ステアリン酸ナトリウム、ラウリル酸ベンゼンスルホン酸ナトリウムである。
【００４７】
本発明における表面処理剤のうち高級脂肪族アルコールとリン酸のエステル類としては、ラウリルエーテルリン酸、ステアリルエーテルリン酸、オレイルエーテルリン酸等のアルキルエーテルリン酸、ジアルキルエーテルリン酸、アルキルフェニルエーテルリン酸類、ジアルキルフェニルエーテルリン酸類等が使用できる。
【００４８】
本発明における表面処理剤のうち高級脂肪酸族アルコールとリン酸のエステル類の塩類としては、前記高級脂肪酸族アルコールとリン酸のエステル類のナトリウム塩又はカリウム塩等が使用できる。
【００４９】
本発明における表面処理剤のうち高級脂肪酸類リン酸エステル類としては、ステアリン酸リン酸エステルが使用できる。
【００５０】
本発明における表面処理剤のうち高級脂肪酸類リン酸エステル類の塩類としては、ステアリン酸リン酸エステルのナトリウム塩又はカリウム塩等が使用できる。
【００５１】
本発明における有機シラン化合物としては、デシルトリメトキシシラン、γ−アミノプロピルトリエトキシシラン、γ−アミノプロピルトリメトキシシラン等が使用できる。好ましくは、デシルトリメトキシシラン、γ−アミノプロピルトリエトキシシランである。
【００５２】
次に、本発明１に係るＡｌ−Ｌｉ系複合層状複水酸化物粒子粉末（２価金属がＭｇの場合）の製造法について述べる。
【００５３】
まず、炭酸イオン型のＡｌ−Ｌｉ系層状複水酸化物粒子粉末は、水酸化アルミニウムを水媒体中で、炭酸リチウムと炭酸マグネシウム又は塩基性炭酸マグネシウム等のマグネシウム炭酸塩と加熱処理するか、又は上記原料に塩化マグネシウム、硫酸マグネシウム、硝酸マグネシウムなどの水溶性マグネシウム及び水酸化マグネシウムの中から選ばれる１種以上を加えて加熱処理することによって得ることができる。
この場合、炭酸リチウムと炭酸マグネシウム又は塩基性炭酸マグネシウムの使用量は、水酸化アルミニウム中のＡｌ２Ｏ３含有量に対し、［Ｌｉ／Ａｌ２Ｏ３（モル比）］＋［ＭｇＯ／Ａｌ２Ｏ３（モル比）］＝１となるように用いると良いが、リチウム成分については過剰に添加してもよい。
【００５４】
加熱処理の温度範囲は、常温〜２００℃の間の適宜な温度を選択すればよく、好ましくは９０〜１６０℃、より好ましくは１１０〜１６０℃である。処理温度が常温よりも低い場合は微細で結晶性が低下した粒子が生成するので好ましくない。
【００５５】
上記で得られた炭酸イオン型アルミニウムリチウムマグネシウム複合層状複水酸化物粒子を含有する水懸濁液に硫酸を添加し、一端液性を酸性にした後（酸処理）、苛性ソーダなどのアルカリ溶液を添加して液性を中性からアルカリ性に調整し（中和処理）、次いで、該懸濁液に３号水ガラスなどのケイ酸アルカリ溶液を添加した（ケイ酸アルカリ処理）後、洗浄・乾燥・粉砕することによって本発明におけるＡｌ−Ｌｉ系層状複水酸化物粒子粉末が得られる。
【００５６】
添加する硫酸の濃度は特に限定されないが、炭酸イオン型アルミニウムリチウムマグネシウム層状複水酸化物粒子を溶解させないことを考慮して、２０重量％以下の濃度であることが好ましい。また、硫酸添加は懸濁液のｐＨが３．０〜６．０になるまで添加することが好ましく、より好ましくはｐＨ３．０〜５．０である。
【００５７】
添加するアルカリ溶液も特に限定されないが、工業化を考慮した場合、２５重量％以下の濃度の苛性ソーダ溶液が好ましい。また、アルカリ溶液の添加は、懸濁液のｐＨが７．０〜１２．０になるまで添加することが好ましく、より好ましくはｐＨ９．０〜１２．０である。
【００５８】
ケイ酸アルカリ溶液は、前記炭酸イオン型アルミニウムリチウムマグネシウム層状複水酸化物粒子生成反応時に使用した水酸化アルミニウムのＡｌ２Ｏ３含有量に対し、０．５＜［ＳｉＯ２／Ａｌ２Ｏ３（モル比）］≦１．２の範囲内となるように添加することが好ましい。より好ましくは、０．６＜［ＳｉＯ２／Ａｌ２Ｏ３（モル比）］≦１．２の範囲内である。
【００５９】
ケイ酸アルカリ溶液添加時の懸濁液の温度は常温〜１００℃が好ましい。１００℃を超える場合には耐圧容器が必要となるので経済的でない。より好ましくは、常温〜８０℃の温度範囲である。
【００６０】
ケイ酸アルカリ溶液を添加処理したアルミニウムリチウムマグネシウム層状複水酸化物粒子を含有した水懸濁液を水で洗浄し、乾燥・粉砕することにより本発明におけるＡｌ−Ｌｉ系層状複水酸化物粒子粉末が得られるが、適当な濃度の苛性ソーダ、炭酸ソーダ、重炭酸ソーダ等で洗浄することにより、層状複水酸化物粒子層間の各種アニオンの含有比率を制御することができる。
【００６１】
また、上記Ａｌ−Ｌｉ系層状複水酸化物粒子粉末を１２０〜３００℃で、空気中又はＮ２、Ｈｅ等の不活性ガス雰囲気中で１〜２４時間加熱処理をしても良い。
【００６２】
本発明に係るＡｌ−Ｌｉ系複合層状複水酸化物粒子粉末は、上記Ａｌ−Ｌｉ系層状複水酸化物粒子粉末に前記表面処理剤によって表面処理することによって得ることができる。
【００６３】
本発明における表面処理は、Ａｌ−Ｌｉ系層状複水酸化物粒子の反応途中に、高級脂肪酸塩類、高級脂肪酸族アルコールとリン酸のエステル類の塩類及び高級脂肪酸類リン酸エステル類の塩類から選ばれる１種又は２種以上の表面処理剤で湿式処理を行い、洗浄、乾燥後のＡｌ−Ｌｉ系層状複水酸化物粒子粉末に対し高級脂肪酸類、高級脂肪族アルコールとリン酸のエステル類、高級脂肪酸類リン酸エステル類及び有機シラン化合物から選ばれる１種又は２種以上の表面処理剤で乾式処理するものである。
【００６４】
前記湿式処理は、前記Ａｌ−Ｌｉ系層状複水酸化物粒子粉末の製造工程において、酸処理後、中和処理後又はケイ酸アルカリ処理後のいずれの段階で行ってもよい。好ましくは、中和処理後又はケイ酸アルカリ処理後である。
【００６５】
湿式処理における表面処理剤の添加量は、Ａｌ−Ｌｉ系層状複水酸化物粒子粉末に対してＣ換算で０．３〜１５．０重量％が好ましく、より好ましくは０．５〜１２．０重量％である。添加量が０．２重量％未満の場合には、処理剤による効果が得られない。１５．０重量％を超える場合には、効果が飽和するため、必要以上に添加する意味がない。
【００６６】
前記乾式処理は、前記Ａｌ−Ｌｉ系複合層状複水酸化物粒子粉末の製造工程において、乾燥後または粉砕後に行うことが好ましい。乾式処理は、ヘンシェルミキサー、バンバリーミキサー等の混合機を用いて行ってもよいし、粉砕処理時に処理剤を同時添加しながら行ってもよい。
【００６７】
乾式処理における表面処理剤の添加量は、Ａｌ−Ｌｉ系層状複水酸化物粒子粉末に対してＣ換算で０．５〜２０．０重量％が好ましく、より好ましくは０．７〜１８．０重量％である。添加量が０．５重量％未満の場合には、処理剤による効果が得られない。２０．０重量％を超える場合には、効果が飽和するため、必要以上に添加する意味がない。
【００６８】
次に、本発明３に係る農業用フィルムについて述べる。
【００６９】
本発明３に係る農業用フィルムに用いる樹脂としては、エチレン、プロピレン、ブテン−１、酢酸ビニル等のオレフィン類の重合体あるいは共重合体、例えば、ＬＬＰＥ、ＬＤＰＥ等のポリエチレン、ポリプロピレン、エチレン−プロピレン共重合体、エチレン−ブテン−１共重合体、エチレン−酢酸ビニル共重合体、エチレン−α−オレフィン共重合体等が挙げられる。これらのうち、ポリエチレン、エチレン−α−オレフィン共重合体、酢酸ビニル含有量が２５重量％以下のエチレン−酢酸ビニル共重合体が、透明性、耐候性、価格面を考慮して好ましい。
【００７０】
本発明３に係る農業用フィルムの製造に際しては、必要に応じて周知の滑剤、光安定剤、酸化防止剤、アンチブロッキング剤、帯電防止剤、紫外線吸収剤、防霧剤、防曇剤、顔料、染料、熱安定剤等を適宜添加することができる。
【００７１】
本発明３に係る農業用フィルムは、必要に応じて積層構造を有してもよい。
【００７２】
本発明３に係る農業用フィルム中のＡｌ−Ｌｉ系複合層状複水酸化物粒子粉末の含有量は、樹脂１００重量部に対して１〜３０重量部が好ましく、より好ましくは２〜２５重量部である。１重量部未満の場合は保温性能向上の効果が不十分である。３０重量部を超える場合には農業用フィルムの透明性が低下するため好ましくない。
【００７３】
本発明３に係る農業用フィルムの保温性は、後述する評価法に従って測定した保温指数で、７０％以上が好ましく、より好ましくは８０％以上である。
【００７４】
本発明３に係る農業用フィルムの透明性は、後述する評価法に従って測定した全光線透過率とヘイズ値で評価される。全光線透過率は８０％以上が好ましく、より好ましくは８２％以上である。ヘイズ値は、１０％
以下が好ましく、より好ましくは９％以下である。
【００７５】
本発明３に係る農業用フィルムは、吸湿白化が大幅に抑制されたものである。本発明に係るフィルム吸湿白化性能は、後述する評価法に従って測定した水浸漬後のヘイズ値で２０％以下が好ましく、より好ましくは１５％以下である。
【００７６】
次に、本発明３に係る農業用フィルムの製造法について述べる。
【００７７】
本発明に係る農業用フィルムは、本発明に係るＡｌ−Ｌｉ系複合層状複水酸化物粒子粉末及び樹脂を、常法に従って、たとえばリボンブレンダー、ナウターミキサー、バンバリーミキサー、スーパーミキサー、ヘンシェルミキサーなどの混合機に投入し、混合後、押出機、バンバリーミキサー、加圧ニーダーなどを用いて溶融混練した後、インフレーション法、Ｔダイ法等の方法により、フィルム状に製膜して製造することができる。
【００７８】
また、本発明においては、あらかじめ前述した樹脂とＡｌ−Ｌｉ系複合層状複水酸化物粒子粉末を所定量混合したペレットを作製しておき、該ペレットを用いて前記農業用フィルムを作製してもよい。
【００７９】
＜作用＞
本発明において重要な点は、本発明に係るＡｌ−Ｌｉ系複合層状複水酸化物粒子粉末を有効成分として含有する赤外線吸収剤を配合した農業用フィルムは、保温性及び透明性に優れるとともに、吸湿白化が抑制されていることである。
【００８０】
本発明に係るＡｌ−Ｌｉ系複合層状複水酸化物粒子粉末を配合した農業用フィルムの吸湿白化が抑制される原因について、本発明者は以下のように推定している。
【００８１】
通常、硫酸イオンを多量に含有したＡｌ−Ｌｉ系複合層状複水酸化物粒子粉末は、２００℃程度の加熱によって層間水の脱離が生じ、Ａｌ−Ｌｉ系複合層状複水酸化物粒子粉末の層間距離が著しく減少する。層間距離が著しく減少した場合、Ａｌ−Ｌｉ系複合層状複水酸化物粒子粉末の屈折率が増大する。
工業的に農業用フィルムを成型加工する場合、通常２００℃付近まで加熱するため、赤外線吸収剤として前記粉末を配合すると、該粉末の屈折率が著しく増大することになる。このため、赤外線吸収剤と樹脂との屈折率の差が大きくなり、フィルム透明性が低下する。
また、フィルムが吸湿することによって、フィルム中に分散しているＡｌ−Ｌｉ系層状複水酸化物粒子粉末に層間水が復水した場合、該粒子粉末の屈折率の減少効果が大きくなり、吸湿白化性能の低下の要因となる。
【００８２】
本発明に係るＡｌ−Ｌｉ系複合層状複水酸化物粒子粉末は、その製造工程において、硫酸による酸処理を行っているため、最終製品である粒子粉末中に硫酸イオンが層間アニオンとして残存するが、本発明に係るＡｌ−Ｌｉ系複合層状複水酸化物粒子が含有する硫酸イオン量は、ごく微量に制御されており、前記フィルムの透明性の低下並びに吸湿白化性能の低下に対して影響が少ないため、フィルムの透明性を維持できるとともに、吸湿白化の抑制効果が現れているものと本発明者は推定している。
【００８３】
本発明に係るＡｌ−Ｌｉ系複合層状複水酸化物粒子粉末は、前記表面処理剤による湿式処理及び乾式処理を行うことにより、本発明に係るＡｌ−Ｌｉ系複合層状複水酸化物粒子粉末のフィルム吸湿白化をより抑制することができる。この理由について本発明者は、以下のように推定している。
【００８４】
表面処理剤による湿式表面処理では、Ａｌ−Ｌｉ系複合層状複水酸化物粒子粉末の粒子表面を表面処理剤の表面被覆により撥水化し、吸湿を防止する目的で行われる。本発明に係るＡｌ−Ｌｉ系複合層状複水酸化物粒子粉末は板状形状を呈しているが、湿式表面処理剤は主に板状平面に吸着し、粒子側面には吸着しにくいと推定される。一方、複合層状複水酸化物粒子の層間水の復水は、主に粒子側面で起こる。層間水の復水に起因して層間距離が増大し屈折率が減少することは、フィルムの吸湿白化の要因となる。すなわち、表面処理剤によるＡｌ−Ｌｉ系複合層状複水酸化物粒子の湿式表面処理のみでは、フィルム吸湿白化のさらなる抑制効果が不十分である。
【００８５】
そこで、さらに乾式で添加された表面処理剤がＡｌ−Ｌｉ系複合層状複水酸化物粒子粉末の表面近傍に存在することによって、該粉末と樹脂との間でスペーサーとして作用し、成型加工した農業用フィルム中で、該粉末の粒子側面からの層間水の復水を防止することにより、吸湿白化の抑制に寄与しているものと本発明者は推定している。
【実施例】
【００８６】
本発明の代表的な実施例は次の通りである。
【００８７】
本発明に係るＡｌ−Ｌｉ系複合層状複水酸化物粒子粉末及び農業用フィルムの諸特性は、下記の方法により評価した。
【００８８】
Ａｌ−Ｌｉ系複合層状複水酸化物粒子粉末の平均二次粒子径は、レーザー回折式粒度分布測定装置：ＳＡＬＤ−２０００Ｊ（（株）島津製作所製）を用いて測定した。
【００８９】
Ａｌ−Ｌｉ系複合層状複水酸化物粒子粉末の結晶相同定は、Ｘ線回折装置：ＲＡＤ−２Ａ（理学電機（株）製）（管球：Ｆｅ、管電圧：４０ｋＶ、管電流：２０ｍＡ、ゴニオメーター：広角ゴニオメーター、サンプリング幅：０．０２０°、走査速度：２．０００°／ｍｉｎ、発散スリット：１°、散乱スリット：１°、受光スリット：０．３０ｍｍ）を使用し、回折角２θが５〜９０°で測定して評価した。
【００９０】
ＢＥＴ比表面積値はＢＥＴ法により測定した値で示した。
【００９１】
Ａｌ−Ｌｉ系複合層状複水酸化物粒子粉末を
式、［Ａｌ２Ｌｉ（１−ｘ）Ｍ２＋（ｘ＋ｙ）（ＯＨ）（６＋２ｙ）］２（ＳｉｍＯ２ｍ＋１）ｚ１（ＳＯ４）ｚ２（ＣＯ３）ｚ３（ＯＨ）ｚ４・ｎＨ２Ｏ
と表記した場合のｘ、ｙ、ｍ、ｚ１は、該粉末を酸で溶解し、プラズマ発光分光分析装置：ＳＰＳ４０００（セイコー電子工業（株））で測定して求めた。
［ＳｉＯ２／Ａｌ２Ｏ３（モル比）］は、該粉末を酸で溶解し、プラズマ発光分光分析装置：ＳＰＳ４０００（セイコー電子工業（株））で測定して求めた。
ｚ２、ｚ３は、該粉末の炭素及び硫黄含有量（重量％）を、カーボン・サルファーアナライザー：ＥＭＩＡ−２２００（ＨＯＲＩＢＡ製）により測定して求めた。
【００９２】
なお、表面処理剤による湿式表面処理及び乾式処理の表面処理量は、カーボン・サルファーアナライザー：ＥＭＩＡ−２２００（ＨＯＲＩＢＡ製）により、炭素含有量（重量％）を測定して評価した。すなわち、上記表面処理の前後での炭素含有量の増加分から評価した。
【００９３】
農業用フィルムの保温性は、下記の方法により測定した。
【００９４】
樹脂１００重量部に対して、Ａｌ−Ｌｉ系複合層状複水酸化物粒子粉末を所定重量部混合し、該混合物を熱間ロールを用いて練り込み、練り込みシートを得た後、熱間プレスで加圧処理することにより、厚さ１００μｍのプレスフィルムを作製した。熱間ロールの練り込み温度は１４０〜１５０℃、熱間プレスのプレス温度は１６０℃である。得られた農業用フィルムの保温性と透明性を下記の方法で測定し評価した。
【００９５】
保温性は、保温指数で評価した。上記農業用フィルムの赤外線吸収スペクトルをフーリエ変換赤外分光光度計：ＦＴＩＲ−８７００（（株）島津製作所製）を用いて（２，０００〜４００ｃｍ−１の範囲で１ｃｍ−１毎に測定し、１００μｍの膜厚で補正して各波数の補正吸光率を求めた。この補正吸光率に各波数に対する１５℃の相対黒体放射エネルギーをかけて、相対黒体放射エネルギー吸収率を計算した。各波数の相対黒体放射エネルギー吸収率を積算し、その値を２，０００〜４００ｃｍ−１の総相対黒体放射エネルギーで除して保温指数とした。農業用フィルムの保温効果は保温指数が高いものほど高い。
【００９６】
透明性は、分光光度計：ＪＡＳＣＯ  Ｖ−５６０（日本分光（株）製）を用いて、全光線透過率及びヘイズ値（曇価）を測定し、評価した。全光線透過率は１００に近いほど可視光透過性が良く、ヘイズ値は小さいほど曇りが少ないことを意味する。
【００９７】
また、フィルム吸湿白化性能は、下記の方法により評価した。
【００９８】
上記農業用フィルムから試験片を切り出してイオン交換水に浸漬し、７０℃で２４時間経過した後、試験片を取り出してフィルム表面の水滴を軽く拭き取り、ヘイズ値を測定する。水浸漬テスト後のヘイズ値が小さいほど吸湿白化の程度が小さいことを意味する。
【００９９】
実施例１
Ａｌ２Ｏ３として６５重量％含有した水酸化アルミニウム粉末２１４．０ｇと、ＭｇＯとして４２．０重量％含有した炭酸マグネシウム１３．９ｇと、炭酸リチウム４５．２ｇに水を加えて全量を３ｌとし、充分に攪拌しておく。この懸濁液を内容量５ｌのオートクレーブに挿入し、１６０℃で４時間加熱熟成して白色沈殿を生成した。得られた白色沈殿物の一部を取り出し、濾過、水洗乾燥した後にＸ線回折によって同定した結果、層状複水酸化物粒子であることを確認した（炭酸イオン型の層状複水酸化物粒子粉末）。
次いで、前記白色沈殿物を含有する懸濁液を６０℃に冷却した後、濃度８重量％の硫酸をｐＨが４．０になるまで添加した（酸処理）。次いで、２５％苛性ソーダ溶液を添加してｐＨ１１．０に調整した後（中和処理）、１５％ケイ酸ソーダ水溶液３７６２ｇを添加した（ケイ酸アルカリ水溶液による処理）。得られた懸濁液の一部を取り出し、濾過、水洗乾燥した後にカーボン・サルファーアナライザーによって、炭素含有量を測定した結果、０．４５ｗｔ％であった。
次いで、該懸濁液に、ステアリン酸リン酸エステルＮａ塩の１％溶液を１．０５ｌ加えて、湿式表面処理を行った。該懸濁液をヌッチェで濾過し、製品量に対して１５倍量の濃度０．５％苛性ソーダ水溶液で洗浄し、さらに製品量に対して４０倍量の水で洗浄した。洗浄後、１１０℃で２０時間乾燥し、更に２００℃で１時間乾燥し、１００メッシュ篩で篩過した。得られた乾燥粉末に対して５．０重量％に相当する量のデシルトリメトキシシランをヘンシェルミキサーに投入し、乾式混合を行って、Ａｌ−Ｌｉ系複合層状複水酸化物粒子粉末を得た。該粉末の平均粒子径は０．８０μｍ、比表面積は１１．１ｍ２／ｇであった。該粉末の組成は、［Ａｌ２Ｌｉ０．９０Ｍｇ０．１４（ＯＨ）６．０８］２（Ｓｉ３Ｏ７）０．６５（ＳＯ４）０．０６（ＣＯ３）０．２１（ＯＨ）０．３６・１．０５Ｈ２Ｏであった。また、該粉末の炭素含有量は５．６３ｗｔ％であった。
【０１００】
実施例２〜９、比較例１〜４
２価金属の種類及び含有量、酸処理の条件、中和処理の条件、ケイ酸アルカリの添加量、洗浄条件などを種々変化させるとともに、表面処理剤による湿式表面処理及び乾式処理における表面処理剤の種類及び添加量を種々変化させた以外は、実施例１と同様にしてＡｌ−Ｌｉ系複合層状複水酸化物粒子粉末を得た。
【０１０１】
得られたＡｌ−Ｌｉ系複合層状複水酸化物粒子粉末の諸特性を表１に示す。
【０１０２】
実施例１０
実施例１で得られたＡｌ−Ｌｉ系複合層状複水酸化物粒子粉末１０重量部、エチレン−酢酸ビニル共重合体樹脂（商品名：ＰＥＳ−４００、日本ユニカー（株）製）１００重量部とを混合し、該混合物を熱間ロールを用いて練り込み、練り込みシートを得た後、熱間プレスで加圧処理することにより、厚さ１００μｍのプレスフィルムを作製した。熱間ロールの練り込み温度は１５０℃、熱間プレスのプレス温度は１６０℃である。
【０１０３】
得られた農業用フィルムの保温指数は８６．６％、透明性は、全光線透過率が８５．９％、ヘイズ値が６．３％、フィルム吸湿白化性能は水浸漬テスト後のヘイズ値で評価すると１０．５％であった。
【０１０４】
実施例１１〜１８、比較例５〜８
実施例２〜９のＡｌ−Ｌｉ系複合層状複水酸化物粒子粉末とポリオレフィン系樹脂を表２に示す組成で配合し、実施例１０と同様にして農業用フィルムを作製した。
【０１０５】
得られた農業用フィルムの諸特性を表２に示す。
【０１０６】
【表１】
2006104421.tif 000002
【０１０７】
【表２】
2006104421.tif 000003
【産業上の利用可能性】
【０１０８】
本発明に係るＡｌ−Ｌｉ系複合層状複水酸化物粒子粉末を有効成分として含有する赤外線吸収剤は、樹脂に配合しフィルムに成型加工した場合、保温性、透明性に優れ、さらには吸湿白化が抑制されているので、農業用フィルム用途の赤外線吸収剤として好適である。